СПОСОБ ПРОИЗВОДСТВА ИЗОГНУТОЙ СОТОВИДНОЙ СТРУКТУРЫ ИЗ КОМПОЗИЦИОННОГО МАТЕРИАЛА

1. Способ изготовления изогнутой сотовой структуры, включающий в себя выполнение следующих операций:
- изготовление растягиваемой волоконная структуры с несвязанными зонами, проходящими по толщине волоконной структуры и разделенными друг от друга связующими зонами;
- пропитку волоконной структуры смолой, являющейся прекурсором требуемого материала;
- растягивание волоконной структуры на зажимном приспособлении с целью формирования ячеек в волоконной структуре в каждой несвязанной зоне; при этом зажимное приспособление имеет форму, соответствующую требуемой изогнутой форме производимой сотовой структуры; и
- полимеризацию смолы волоконной структуры для создания изогнутой сотовой структуры с множеством ячеек;
при котором волоконную структуру изготавливают посредством многослойной прошивки множества слоев нитей основы и множества слоев нитей утка с повторением последовательности соединения плоскостей прошивки, каждая из которых содержит связующие зоны, в которых, по меньшей мере, одна нить основы связывает нити утка, по меньшей мере, двух расположенных рядом уточных слоев, причем связующие зоны смещены относительно друг друга на одну или несколько нитей утка в направлении, параллельном уточным слоям между каждой серией слоев прошивки.
2. Способ по п. 1, отличающийся тем, что прошивку волоконной структуры производят путем повторения серии двух соседних соединенных слоев, каждый из которых имеет связующие зоны, в которых, по меньшей мере, одна нить основы соединяет нити утка, по меньшей мере, двух соседних слоев нитей утка, а также тем, что связующие зоны смещены на две нити утка в направлении, параллельном направлению слоев нитей утка между каждой серией плоскостей прошивки, таким образом, чтобы нити основы и нити утка были расположены под углом 45° к оси каждой ячейки.
3. Способ по п. 1, отличающийся тем, что волоконную структуру производят с помощью объемной прошивки многослойной интерлочной прошивкой.
4. Способ по п. 1, отличающийся тем, что толщина стенок ячеек изготовляемой сотовой структуры изменяется в зависимости от количества слоев основы, соединенных в связующих зонах.
5. Способ по п. 1, отличающийся тем, что волоконную структуру выполняют из волокон карбида кремния.
6. Способ по п. 5, отличающийся тем, что смола для пропитки волоконной структуры представляет собой смолу-прекурсор керамики.
7. Способ по п. 6, отличающийся тем, что он дополнительно включает в себя операцию пиролиза смолы для преобразования данной смолы в керамику.
8. Способ по п. 7, отличающийся тем, что он дополнительно включает в себя операцию уплотнения сотовой структуры.
9. Способ по п. 1, отличающийся тем, что после операции пропитки и перед операцией растяжения и полимеризации волоконной структуры выполняют операцию разрезания указанной волоконной структуры на несколько кусков заданного размера с сотовой структурой.
10. Способ по п. 1, отличающийся тем, что он дополнительно включает в себя операцию создания волоконной структуры путем многослойной прошивки множества слоев нитей основы и множества слоев нитей утка, которая содержит несвязанные зоны, проходящие по толщине подложки, отделенные одна от другой связывающими зонами, которые соединяют множество слоев нитей утка; указанный способ включает в себя дополнительно операцию пропитки волоконной структуры смолой, являющейся прекурсором определенного материала, операцию отрезания, по меньшей мере, одной полоски от указанной волоконной структуры с целью получения указанной растягиваемой волоконной структуры, причем каждая отрезаемая полоска имеет определенную ширину, соответствующую высоте изготовляемых ячеек.